正極板と負極板との間にセパレータを介在させた極板群を電槽内に収容すると共に、前記極板群と前記セパレータとに電解液を保持させている制御弁式鉛蓄電池において、前記電解液は20°Cの満充電状態における密度が132gcm3以上で136gcm3以下で、かつアルミニウムイオンを002molL以上03molL以下、リチウムイオンを002molL以上03molL以下含有することを特徴とする、制御弁式鉛蓄電池。アルミニウムイオンを002molL以上02molL以下、リチウムイオンを002molL以上02molL以下含有することを特徴とする、請求項1の制御弁式鉛蓄電池。この発明の課題は、硫酸鉛の蓄積が少なく、かつ低温HR性能を向上させた制御弁式鉛蓄電池を提供することにある。この発明は、正極板と負極板との間にセパレータを介在させた極板群を電槽内に収容すると共に、前記極板群と前記セパレータとに電解液を保持させている制御弁式鉛蓄電池において、前記電解液は20°Cの満充電状態における密度が132gcm3以上で136gcm3以下で、かつアルミニウムイオンを002molL以上03molL以下、リチウムイオンを002molL以上03molL以下含有することを特徴とする。なお、アルミニウムイオン濃度が02molLを越えると、アルミニウムイオン濃度が02molLの場合に比べ、低温HR容量が低下し、硫酸鉛の蓄積量も増す。またリチウムイオン濃度が02molLを越えても、リチウムイオン濃度が02molLの場合に比べ、同様に低温HR容量が低下し、硫酸鉛の蓄積量も増す。そこで好ましくは、電解液中のアルミニウムイオン濃度を002molL以上02molL以下とし、リチウムイオン濃度を002molL以上02molL以下とする。なお満充電状態とは充電率が実質的に100の状態であり、例えば定格容量の150程度の電気量を10時間程度で充電すると実現できる。以下では電解液の密度は20°Cの満充電状態における密度を表すものとする。制御弁式鉛蓄電池の電解液にアルミニウムイオンとリチウムイオンとを含有させると、これらのイオンの効果は、電解液の密度が132gcm3~136gcm3の範囲で特に高くなる。図1はアルミニウムイオン濃度を005molLに固定し、リチウムイオン濃度を01molLに固定して、制御弁式鉛蓄電池の電解液密度を128gcm3から137gcm3の範囲で変化させた際の特性を表している。JISD53012006の953bに規定する低温HR容量と、電池工業会規格SBAS01012006に規定するアイドリングストップ寿命試験を0°Cで実施した際の硫酸鉛の蓄積量を、アルミニウムイオンもリチウムイオンも含有しない比較例を100とする相対値で、縦軸に示す。実施例では電解液の密度が132gcm3以上と高い場合、低温で硫酸鉛の蓄積が著しいので、アイドリングストップ寿命試験を電池工業会規格の25°Cではなく0°Cで実施したが、0°Cでの硫酸鉛の蓄積が少ない制御弁式鉛蓄電池は、25°C等でも硫酸鉛の蓄積が少なかった。電解液密度が132gcm3以上で136gcm3以下の範囲で、低温HR容量が特異的に大きくなり、またこの範囲で硫酸鉛の蓄積量も特異的に小さくなる。そして一般に電解液の密度を高めることにより、制御弁式鉛蓄電池の放電容量が増す。この反面で硫酸鉛の蓄積が進行しやすくなり、かつ低温HR性能が低下する。このため密度が132gcm3以上で136gcm3以下の電解液に、アルミニウムイオンとリチウムイオンを各々002molL以上03molL以下含有させると、制御弁式鉛蓄電池の放電容量を大きくでき、かつ低温HR性能とアイドリングストップ寿命性能を向上させることができる。電解液の密度が132gcm3以上で136gcm3以下で、002molL以上03molL以下のリチウムイオンを含む場合、アルミニウムイオン濃度を001molLから002molLへ増すことにより硫酸鉛の蓄積量を著しく少なくできる。なおアルミニウムイオン濃度を02molLから03molLへ増すと、硫酸鉛の蓄積量が再度増し、また低温HR容量も低下する。従ってアルミニウムイオン濃度を002molL以上03molL以下とし、好ましくは002molL以上02molL以下とする。電解液の密度が132gcm3以上136gcm3以下で、002molL以上03molL以下のアルミニウムイオンを含む場合、リチウムイオン濃度を001molLから002molLへ増すことにより、低温HR容量を増すと共に硫酸鉛の蓄積量を少なくできる。リチウムイオン濃度を02molLから03molLへ増すと、硫酸鉛の蓄積量が増し、また低温HR容量も低下する。従ってリチウムイオン濃度を002molL以上03molL以下とし、好ましくは002molL以上02molL以下とする。これらのため全体としては、電解液の密度を132gcm3以上で136gcm3以下とし、アルミニウムイオン濃度を002molL以上03molL以下とし、リチウムイオン濃度を002molL以上03molL以下とする。そして好ましくは、電解液の密度を132gcm3以上で136gcm3以下とし、アルミニウムイオン濃度を002molL以上02molL以下とし、リチウムイオン濃度を002molL以上02molL以下とする。以下に、本願発明の最適実施例を示す。本願発明の実施に際しては、当業者の常識及び先行技術の開示に従い、実施例を適宜に変更できる。ボールミル法で製造した鉛粉に合成樹脂繊維を加え、水と希硫酸とを加えてペースト化し、PbCaSn系の正極格子に充填して熟成と乾燥とを施し、未化成の正極板とした。ボールミル法で製造した鉛粉に合成樹脂繊維と硫酸バリウムとカーボンブラックとリグニンとを加え、水と希硫酸とを加えてペースト化し、PbCaSn系の負極格子に充填して熟成と乾燥とを施し、未化成の負極板とした。未化成の負極板5枚と未化成の正極板4枚を用意し、微細なガラス繊維から成るリテーナマットをU字に折り曲げて正極板を包み、圧迫を加えながら電槽に収容し、負極板上部の耳部を互いに溶接して未化成の負極板群とし、正極板上部の耳部を互いに溶接して未化成の正極板群とした。なおリテーナマットの代わりに、ゲル化した電解液を用い、あるいは顆粒状のシリカを含む電解液を用いても良い。アルミニウムイオン含有量とリチウムイオン含有量とが各々0~03molLとなるように硫酸アルミニウムと硫酸リチウムとを加え、かつ化成後の満充電の状態で20°Cでの密度が128~137gcm3となるように密度を変化させた希硫酸を調製した。この希硫酸を電槽に注ぎ、25°Cの水槽内で電槽化成を行って、B20サイズの制御弁式鉛蓄電池とした。正極格子及び負極格子の材質と製造方法は任意で、鉛粉はボールミル法によるものに限らず、バートン法等によるものでもよく、鉛丹等の含有量は任意である。また鉛粉への添加物の量と種類、不純物の含有量等は任意である。アルミニウムイオンとリチウムイオンを含有させるための化合物の種類は任意である。各試料は、電解液の密度とアルミニウムイオン含有量とリチウムイオン含有量の他は、全て同じ条件で製造した。電解液の密度と組成が同じ制御弁式蓄電池を3個ずつ用意し、低温HR放電試験を行い、15°Cで300Aで放電した際に端子電圧が6Vに低下するまでの放電持続時間を測定した。低温HR放電試験の後に制御弁式蓄電池を満充電し、0°Cでアイドリングストップ寿命試験を行った。電池工業会規格では、アイドリングストップ寿命試験を、25°Cで45A×59秒の放電と300A×1秒の放電と14Vで60秒の充電の充放電サイクルを繰り返し、3600サイクル毎に40~48時間蓄電池を放置するとしているSBAS01012006。しかし電解液の密度を増すと、低温でのサルフェーションが著しくなったので、周囲の気温を0°Cに変更して試験した。そしてアイドリングストップ寿命試験での充放電を14400サイクルで打ち切り、制御弁式蓄電池を解体して負極の硫酸鉛蓄積量を測定した。3個の制御弁式蓄電池の平均値で結果を表1に示し、アルミニウムイオン含有量を005molL、リチウムイオン含有量を01molLに固定し、電解液の密度を変えた際の結果を図1に示す。電解液の密度が同じで、アルミニウムイオンもリチウムイオンも含有しない比較例を100とする相対値で、結果を示す。なおアルミニウムイオン含有量とリチウムイオン含有量が共に0の場合、電解液の密度が高い程、放電容量は増加するが、サルフェーションが進行し易くなり、かつ低温HR容量が低下する傾向にある。主な結果を図1に示す。アルミニウムイオンとリチウムイオンを共に含む電解液では、密度を130gcm3から132gcm3へ増加させると、硫酸鉛の蓄積が著しく少なくなり、低温HR容量が急増する。電解液の密度が132gcm3以上で136gcm3の範囲では、硫酸鉛の蓄積が少なくかつ低温HR容量が大きい。しかし電解液の密度を137gcm3とすると、硫酸鉛の蓄積が増加し、低温HR容量も低下する。電解液の密度を132gcm3に固定し、アルミニウムイオン濃度を005molLに固定して、リチウムイオン濃度を変えると、リチウムイオン濃度を001molLから002molLへ増すことにより、低温HR容量が急増する。また02molLまではリチウムイオン濃度と共に硫酸鉛の蓄積量が減少するが、リチウムイオン濃度を03molLにすると、低温HR容量がやや低下し、硫酸鉛の蓄積量も増加する。従ってリチウムイオン濃度は002molL以上03molL以下とし、好ましくは002molL以上02molL以下とする。なおリチウムイオン濃度が002molL以上03molL以下で、低温HR容量が増加し、硫酸鉛の蓄積量も少なくなることは、電解液の密度とアルミニウムイオン濃度とを変えても同様である。電解液の密度を132gcm3に固定し、リチウムイオン濃度を01molLに固定して、アルミニウムイオン濃度を変えると、アルミニウムイオン濃度を001molLから002molLへ増すことにより、硫酸鉛の蓄積量が急減する。またアルミニウムイオン濃度が002molL以上03mlL以下で低温HR容量も大きく、硫酸鉛の蓄積量も少ない。そしてアルミニウムイオン濃度が002molL以上03molL以下で低温HR容量が増加し、硫酸鉛の蓄積量も少なくなることは、電解液の密度とリチウムイオン濃度とを変えても同様である。なおアルミニウムイオン濃度を03molLとすると、硫酸鉛の蓄積量が増加し、低温HR容量も低下するので、アルミニウムイオン濃度は02molL以下が好ましい。